프레스 금형이 마모되면, 피가공재의 절단면에 버나 늘어짐이 발생하여, 가공 형상의 악화를 초래하여, 제조 코스트도 상승하므로, 내금형 마모성 및 전단가공성(프레스 펀칭성)이 양호한 Cu-Ni-Si계 구리 합금도 요구되고 있다.이들 문제점을 해결하기 위하여, 특허문헌 1에서는, (1) 조성: 산화물의 표준 생성 자유에너지가, 상온에서 -50kJ/mol 이하인 원소를 필수 첨가 원소로 하고, 그 함유량이 0.1~5.0mass%이며, 잔부가 Cu 및 불가피적 불순물이고, (2) 층 구조: 두께 0.05~2.00μm의 Cu층을 가지고, Cu층과 구리기 합금의 계면으로부터 내측 1μm 지점에서의 압축 잔류 응력이 50N/㎟ 이하인, 프레스 가공성이 뛰어난 구리 합금이 개시되어 있다.특허문헌 2에서는, Cu-Ni-Si계 구리 합금으로 이루어지는 구리 합금 압연판을 마무리 냉간압연할 때에, 최종 용체화 처리 전에 95% 이상의 가공률로 마무리 냉간압연하고, 상기 최종 용체화 처리 후에 20% 이하의 가공률로 마무리 냉간압연한 후, 시효처리를 실시하며, 이 구리 합금판의 평균 결정립경이 10μm 이하임과 함께, 이 구리 합금판이, SEM-EBSP법에 의한 측정 결과로, Cube 방위001003c#100003e#의 비율이 50% 이상인 집합 조직을 가지고, 또한, 이 구리 합금판조직이 300배의 광학 현미경에 의한 조직 관찰에 의하여 관찰할 수 있는 층형상 경계를 갖지 않는, 700MPa 이상의 인장강도를 가지는 고강도를 가짐과 함께, 양호한 굽힘 가공성을 가지며, 또한 도전율도 높은 콜슨계 구리 합금판이 개시되어 있다.특허문헌 3에는, 산화물의 표준 생성 자유에너지가, 25℃에서 -42kJ/mol 이하인 원소를 0.1~5.0mass% 함유하는 구리기 합금기재에, S 이외의 성분 합계≤500ppm, 0.5≤S≤50ppm, 순도 Cu≥99.90%, 두께: 0.05~2.0μm의 Cu층을 피착한 금형 마모를 억제하여, 프레스 펀칭성이 뛰어난 전자 부품용 소재가 개시되어 있다.특허문헌 4에는, 0.7~4.0질량%의 Ni와 0.2~1.5질량%의 Si를 포함하고, 잔부가 Cu 및 불가피 불순물인 조성을 가지는 구리 합금 판재에 있어서, 판면에 있어서의 200 결정면의 X선 회절 강도를 I200으로 하고, 순동 표준 분말의 200 결정면의 X선 회절 강도를 I0200으로 하면, I200/I0200≥1.0을 충족하는 결정 배향을 가지고, 판면에 있어서의 422 결정면의 X선 회절 강도를 I422로 하면, I200/I422≥15를 충족하는 결정 배향을 가지는, 인장 강도 700MPa 이상의 고강도를 유지하면서, 이방성이 적고 또한 뛰어난 굽힘 가공성을 가짐과 함께, 뛰어난 내응력 완화 특성을 가지는 Cu-Ni-Si계 구리 합금 판재 및 그 제조방법이 개시되어 있다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: Cu-Ni-Si계 구리 합금은, 고강도, 고도전성, 뛰어난 굽힘 가공성 모두를 공유하는 것은 어렵지만, 일반적으로 뛰어난 각종 특성을 가지고 있으며, 저가이기도 하므로, 자동차의 전기 접속용 커넥터나 프린트 기판의 접속 단자 등의 도전 부재로서, 전기 접속 특성의 향상 등을 위하여, 표면에 도금 처리가 실시되어 많이 이용되고 있다. 최근에는, 고강도 및 고도전율은 물론, 노칭 후의 90˚ 굽힘 등 엄격한 굽힘 가공성도 요구되고 있다.또, 최근 자동차의 엔진 주변에 사용되는 전기 접속용 커넥터는, 고온 환경 하에서의 접촉 신뢰성을 확보하기 위하여, 접촉 압력이 시간과 함께 저하되는 열화 현상에 대한 내구성(내응력 완화성 혹은 열크리프성)이 뛰어난 것도 요구된다.또, 자동차의 전기 접속용 커넥터나 프린트 기판의 접속 단자 등의 도전 부재는, 구리 혹은 구리 합금을 프레스 가공하여 제조되는 경우가 많고, 프레스 금형에는 다이스강이나 하이스강 등의 철강 재료가 사용되고 있다. Cu-Ni-Si계 구리 합금 등의 시효 경화형 구리기 합금의 대부분은, 활성 원소를 함유하고 있으며, 일반적으로 사용되는 인청동에 비해, 프레스 금형을 현저히 마모시키는 경향이 있다.